(57)【要約】      （修正有）【課題】付与される紫外線硬化型インクとの密着性を向上したフィルムおよびフィルムの製造方法を提供する。【解決手段】紫外線硬化性インクが付与されるフィルム１であって、基材１０と、紫外線硬化性インクが付与され、基材よりも硬質なインク受容層１１と、を備え、インク受容層は、アクリル構造と、炭素−炭素不飽和結合とを含むポリマーを含む材料で構成されており、稜間角が１１５°の三角錐の圧子で、荷重が１０ｍＮになるまで負荷を与えて前記インク受容層を押し込み、１秒間保持した際の押し込み深さをＡとし、除荷した後の押し込み深さをＢとしたとき、Ｂ／Ａが０．４以上０．６５以下であることを特徴とするフィルム。【選択図】図１
2019178321.tif 000002
【特許請求の範囲】
【請求項１】
紫外線硬化性インクが付与されるフィルムであって、
基材と、
前記紫外線硬化性インクが付与され、前記基材よりも硬質なインク受容層と、を備え、
前記インク受容層は、アクリル構造と、炭素−炭素不飽和結合とを含むポリマーを含む材料で構成されており、
稜間角が１１５°の三角錐の圧子で、荷重が１０ｍＮになるまで負荷を与えて前記インク受容層を押し込み、１秒間保持した際の押し込み深さをＡとし、前記荷重を除荷した後の押し込み深さをＢとしたとき、Ｂ／Ａが０．４以上０．６５以下であることを特徴とするフィルム。
【請求項２】
前記ポリマーは、アクリル主鎖に、炭素−炭素不飽和結合を有する側鎖が結合した構造を有する請求項１に記載のフィルム。
【請求項３】
前記インク受容層の鉛筆硬度は、１Ｈ以上である請求項１または２に記載のフィルム。
【請求項４】
前記インクは、主としてアクリル樹脂で構成されている請求項１ないし３のいずれか１項に記載のフィルム。
【請求項５】
紫外線硬化性インクが付与されるフィルムの製造方法であって、
基材を用意する用意工程と、
前記基材上に、紫外線を照射して硬化させることにより、前記紫外線硬化性インクが付与され、前記基材よりも硬質なインク受容層となるインク受容層形成材料を塗布する塗布工程と、
前記インク受容層形成材料に前記紫外線を照射して前記インク受容層形成材料を硬化させて前記インク受容層を形成する硬化工程と、を有し、
前記硬化工程後の前記インク受容層形成材料は、アクリル構造と、炭素−炭素不飽和結合とを含むことを特徴とするフィルムの製造方法。
【請求項６】
前記インク受容層形成材料は、炭素−炭素不飽和結合の数が３個以上６個以下のモノマーを含む請求項５に記載のフィルムの製造方法。
【請求項７】
前記インク受容層形成材料の平均分子量は、３００００以上２０００００以下のポリマーである請求項５または６に記載のフィルムの製造方法。
【請求項８】
前記硬化工程における前記紫外線の照射量は、１５０ｍＪ／ｃｍ２以上２５０ｍＪ／ｃｍ２以下である請求項５ないし７のいずれか１項に記載のフィルムの製造方法。
【発明の詳細な説明】
【技術分野】
【０００１】
本発明は、フィルムおよびフィルムの製造方法に関する。
【背景技術】
【０００２】
広告などが印刷されたいわゆる加飾フィルムが、店頭での広告ディスプレイをはじめ、各種商品の装飾などに広く採用されている。加飾フィルムには、内容を鮮やかに表示するために、透明性が求められる。
【０００３】
フィルムには粘着剤層および該粘着剤層を保護する剥離ライナーが設けられており、使用時には、剥離ライナーを剥がして、粘着剤層側を店頭の表示板などに対向させて貼りつけている。
【０００４】
このとき、フィルムと貼り付け面との間に気泡等が混入しないように、スキージーでならすことが行われるが、印刷されていない部位においては表面に微小な傷がついて白くなってしまう場合がある。
【０００５】
そこで、表面に微小な傷がつくのを防ぐために、基材フィルムより硬い材料からなるハードコート層を設けることが行われている（例えば、特許文献１参照）。
【０００６】
このハードコート層上に所定の手段によりインクを付与することにより各種内容が印刷される。また、形成される印刷部が硬くて傷つきにくいことから、印刷には、アクリル系の紫外線硬化性インクが用いられている。
【先行技術文献】
【特許文献】
【０００７】
【特許文献１】特開２０１７−１７７６００号公報
【発明の概要】
【発明が解決しようとする課題】
【０００８】
しかしながら、このようなアクリル系の紫外線硬化性インクは、ハードコート層との密着性が悪いという問題があった。特に、印刷後、すなわちハードコート層上に付与した紫外線硬化性インクを硬化させるときに、紫外線硬化性インクは硬化収縮するため、ハードコート層と印刷部との界面で内部応力が生じ、ハードコート層との密着性がさらに悪くなってしまう。
【０００９】
特に、溶剤系インクは、印刷後にハードコート層中に浸透するために、このような密着性の問題はおこらないが、紫外線硬化性インクはハードコート層中に浸透せず硬化するため、上述したような密着性の問題が顕著となる。
【００１０】
本発明の目的は、付与される紫外線硬化性インクとの密着性を向上したフィルムおよびフィルムの製造方法を提供することにある。
【課題を解決するための手段】
【００１１】
このような目的は、下記（１）〜（８）に記載の本発明により達成される。
（１）  紫外線硬化性インクが付与されるフィルムであって、
基材と、
前記紫外線硬化性インクが付与され、前記基材よりも硬質なインク受容層と、を備え、
前記インク受容層は、アクリル構造と、炭素−炭素不飽和結合とを含むポリマーを含む材料で構成されており、
稜間角が１１５°の三角錐の圧子で、荷重が１０ｍＮになるまで負荷を与えて前記インク受容層を押し込み、１秒間保持した際の押し込み深さをＡとし、前記荷重を除荷した後の押し込み深さをＢとしたとき、Ｂ／Ａが０．４以上０．６５以下であることを特徴とするフィルム。
【００１２】
（２）  前記ポリマーは、アクリル主鎖に、炭素−炭素不飽和結合を有する側鎖が結合した構造を有する上記（１）に記載のフィルム。
【００１３】
（３）  前記インク受容層の鉛筆硬度は、１Ｈ以上である上記（１）または（２）に記載のフィルム。
【００１４】
（４）  前記紫外線硬化性インクは、主としてアクリル樹脂で構成されている上記（１）ないし（３）のいずれかに記載のフィルム。
【００１５】
（５）  紫外線硬化性インクが付与されるフィルムの製造方法であって、
基材を用意する用意工程と、
前記基材上に、紫外線を照射して硬化させることにより、前記紫外線硬化性インクが付与され、前記基材よりも硬質なインク受容層となるインク受容層形成材料を塗布する塗布工程と、
前記インク受容層形成材料に前記紫外線を照射して前記インク受容層形成材料を硬化させて前記インク受容層を形成する硬化工程と、を有し、
前記硬化工程後の前記インク受容層形成材料は、アクリル構造と、炭素−炭素不飽和結合とを含むことを特徴とするフィルムの製造方法。
【００１６】
（６）  前記インク受容層形成材料は、炭素−炭素不飽和結合の数が３個以上６個以下のモノマーを含む上記（５）に記載のフィルムの製造方法。
【００１７】
（７）  前記インク受容層形成材料の平均分子量は、３００００以上２０００００以下のポリマーである上記（５）または（６）に記載のフィルムの製造方法。
【００１８】
（８）  前記硬化工程における前記紫外線の照射量は、１５０ｍＪ／ｃｍ２以上２５０ｍＪ／ｃｍ２以下である上記（５）ないし（７）のいずれかに記載のフィルムの製造方法。
【発明の効果】
【００１９】
本発明によれば、付与される紫外線硬化性インクとの密着性を向上したフィルムおよびフィルムの製造方法を提供することができる。
【図面の簡単な説明】
【００２０】
【図１】本発明のフィルムの好適な実施形態を示す模式的な縦断面図である。
【発明を実施するための形態】
【００２１】
以下、本発明の好適な実施形態について詳細に説明する。
［フィルム］
まず、本発明のフィルムについて説明する。
図１は、本発明のフィルムの好適な実施形態を示す模式的な縦断面図である。
【００２２】
本発明のフィルム（以下、「粘着フィルム１」と言う）は、紫外線硬化性インクが付与されるフィルムであって、基材１０と、紫外線硬化性インクが付与され、基材１０よりも硬質なインク受容層１１と、を備え、インク受容層１１は、アクリル構造と、炭素−炭素不飽和結合とを含むポリマーを含む材料で構成されている。
【００２３】
そして、粘着フィルム１は、稜間角が１１５°の三角錐の圧子で、荷重が１０ｍＮになるまで負荷を与えてインク受容層１１を押し込み、１秒間保持した際の押し込み深さをＡとし、前記荷重を除荷した後の押し込み深さをＢとしたとき、Ｂ／Ａが０．４以上０．６５以下であることを特徴とする。
【００２４】
粘着フィルム１は、インク受容層１１を構成するポリマーが、炭素−炭素不飽和結合を含んでいることを特徴とする。従来は、ポリマーの、実質的にすべての炭素−炭素不飽和結合を反応させて硬化していた。これによりインク受容層１１は硬くなりハードコート層としての硬度を付与することができる。しかしながら、インク受容層１１が硬すぎても、付与された紫外線硬化性インクの硬化収縮により内部応力が生じ、紫外線硬化性インクが剥がれやすくなってしまう。
【００２５】
本発明では、インク受容層１１を構成するポリマーにおいて未反応の炭素−炭素不飽和結合をあえて残すことにより、紫外線硬化性インクとの密着性を高めている。すなわち、紫外線硬化性インクの硬化収縮に対し、インク受容層１１にある程度の応力緩和性が担保されている。
【００２６】
具体的には、上記の押し込み試験において、Ｂ／Ａが上記範囲であることにより、インク受容層１１の硬さと密着性とを両立することができる。Ｂ／Ａが小さい（戻りが早い）と、紫外線硬化性インクとの密着性が得られない。Ｂ／Ａが大きい（戻りが悪い）と、紫外線硬化性インクとの密着性に優れるが、ハードコート層としての硬さ、耐傷性として不十分である。
【００２７】
また、インク受容層１１上に付与した紫外線硬化性インクを硬化させるときに、インクの硬化収縮に伴ってインク受容層１１も一緒に収縮するため、紫外線硬化性インクの硬化収縮による内部応力を緩和し、紫外線硬化性インクとの密着性が向上し、紫外線硬化性インクが剥がれてしまうことを防止できる。
【００２８】
さらに、インク受容層１１中のポリマーが、炭素−炭素不飽和結合を残していることにより、紫外線硬化性インクが付与されたときに、インク受容層１１と紫外線硬化性インクとの結合を促し、密着性をより高めることができる。
【００２９】
本実施形態の粘着フィルム１は、図１に示すように、基材１０と、インク受容層１１と、粘着剤層１２と、剥離ライナー１３とを有する積層体とされている。
【００３０】
（基材）
基材１０としては、ポリエチレンテレフタレート等のポリエステルフィルム、ポリエチレン、ポリプロピレン等のポリオレフィンフィルム、ポリ塩化ビニルフィルム、ポリカーボネートフィルム、（メタ）アクリル樹脂フィルム、ポリスチレンフィルム、酢酸セルロースフィルム等の樹脂フィルムが挙げられる。
【００３１】
なお、本明細書において（メタ）アクリル樹脂とは、アクリル樹脂及びメタクリル樹脂を意味し、以下同様である。
【００３２】
基材１０は透明であってもよく不透明であってもよい。基材１０として透明なものを用いた場合には、本実施形態の粘着フィルム１は、例えば、印刷面の裏面から印刷画像を鑑賞するディスプレイとしての用途、ウィンドウディスプレイの用途等に用いることができる。基材１０の厚さは特に制限されず、適宜設定することができ、例えば１５μｍ以上３００μｍ以下であってもよく、例えば２０μｍ以上２００μｍ以下であってもよい。
【００３３】
透明な粘着フィルム１としては、例えば、ＪＩＳ  Ｋ７１３６：２０００に準拠して測定したヘーズが１０％以下であるものが挙げられる。粘着フィルムのヘーズは、粘着フィルムが粘着剤層及び剥離ライナーを有する場合には、当該剥離ライナーを剥離した状態で測定するとよい。粘着フィルム１のヘーズは、用途に応じて適宜設定することができるが、例えば、ウィンドウディスプレイ等の用途に用いるものである場合には、透明性が高いことが好ましい観点から、例えば５％以下であってもよく、例えば３％以下であってもよく、例えば１％以下であってもよい。
【００３４】
（インク受容層）
インク受容層１１は、紫外線硬化性インクが付与される層であり、基材１０よりも硬質な材料からなる。
【００３５】
インク受容層１１は、インク受容層形成材料を基材１０上に塗布し、紫外線を照射して硬化させることにより形成される。そして硬化後のインク受容層１１は、アクリル構造と、炭素−炭素不飽和結合とを含むポリマーを含む材料で構成されている。これにより、インク受容層１１はハードコート層としての機能を備えるとともに、適度な応力緩和性を有することで、付与される紫外線硬化性インクとの密着性が高められたものとなる。
【００３６】
インク受容層１１が、アクリル構造を有することで、後述するように紫外線硬化性インクとしてアクリル系インクを用いた場合に、紫外線硬化性インクとの密着性をさらに高めることができる。
【００３７】
（インク受容層形成材料）
インク受容層形成材料は、基本的な成分として、例えば、紫外線硬化ポリマーと、紫外線硬化モノマーと、光重合開始剤とを含む。
【００３８】
＜紫外線硬化ポリマー＞
紫外線硬化ポリマーとしては、特に限定されるものではないが、本実施形態では、アクリル構造または炭素−炭素不飽和結合を、主鎖または側鎖に含むポリマーが好ましい。
【００３９】
このようなポリマーとしては、アクリルポリマー、ウレタンポリマー等を主鎖とし、側鎖に紫外線硬化性反応基が導入された化合物（例えば、ポリアクリル酸エステル）が挙げられる。紫外線硬化性反応基としては、特に限定されるものではないが、例えば、（メタ）アクリロイル基等が挙げられる。
【００４０】
紫外線硬化型のアクリルポリマーとしては、例えば、アクリルポリマーを主鎖とし、紫外線硬化性反応基としてメタクリル酸エステル系モノマーを側鎖に導入したポリマーが挙げられる。市販品として具体的には、大成ファインケミカル社製  ８ＫＸ−０７８、８ＫＸ−０８９等が挙げられる。これらは、アクリルベースであるため透明性に優れる。
【００４１】
紫外線硬化型のウレタンアクリルポリマーとしては、例えば、アクリルポリマーを主鎖とし、ウレタンポリマー（オリゴマー）を側鎖に導入したポリマーが挙げられる。市販品として具体的には、大成ファインケミカル社製  ８ＢＲ等が挙げられる。これらを用いると、インク受容層１１に応力緩和性を付与することができる。
【００４２】
紫外線硬化型のウレタンポリマーとしては、例えばウレタンポリマーを主鎖とし、不飽和基としてメタクリロイル基を側鎖に導入したポリマーが挙げられる。市販品として具体的には、大成ファインケミカル社製  ８ＵＨ等が挙げられる。これらを用いると、インク受容層１１に応力緩和性を付与することができる。
【００４３】
このようなモノマーは、炭素−炭素不飽和結合の数が３個以上６個以下のものであるのが好ましい。これにより、本発明の効果がより顕著に得られる。
【００４４】
＜紫外線硬化モノマー＞
インク受容層形成材料に紫外線硬化モノマーを含むことにより、インク受容層１１の硬度を調整することができる。
【００４５】
紫外線硬化モノマーとしては、特に限定されるものではないが、多官能アクリレート系の紫外線重合性化合物であることが好ましい。
【００４６】
本明細書における多官能アクリレート系の紫外線硬化モノマーとは、分子内に（メタ）アクリロイル基等の重合性官能基を３個以上（（メタ）アクリロイル基は少なくとも１個）有し、かつ、紫外線の照射により重合、硬化し得る化合物である。重合性官能基としては、例えば、（メタ）アクリロイル基、ビニル基、エポキシ基、アルキニル基、オキセタニル基等が挙げられ、中でも（メタ）アクリロイル基が好ましい。
【００４７】
多官能アクリレート系紫外線硬化モノマーとしては、ペンタエリスリトールトリアクリレート、トリメチロールプロパントリアクリレート、ジペンタエリスリトールペンタアクリレート（ＤＰＰＡ）、ジペンタエリスリトールヘキサアクリレート（ＤＰＨＡ）等が挙げられる。
【００４８】
その中でも、インク受容層形成材料は、ジペンタエリスリトールヘキサアクリレート（ＤＰＨＡ：６官能）を含むことが好ましい。これにより、より高硬度のインク受容層１１が得られる。
【００４９】
光重合開始剤としては、ベンゾイン化合物、アセトフェノン化合物、アルキルフェノン化合物、アシルフォスフィンオキサイド化合物、チタノセン化合物、チオキサントン化合物、パーオキサイド化合物等の光開始剤、アミンやキノン等の光増感剤などが挙げられ、具体的には、１−ヒドロキシシクロヘキシルフェニルケトン、ベンゾイン、ベンゾインメチルエーテル、ベンゾインエチルエーテル、ベンゾインイソプロピルエーテル、ベンジルジフェニルサルファイド、テトラメチルチウラムモノサルファイド、アゾビスイソブチロニトリル、ジベンジル、ジアセチル、β−クロールアンスラキノン、２，４，６−トリメチルベンゾイルジフェニルフォスフィンオキサイドなどが例示される。光重合開始剤を配合することにより照射時間、照射量を少なくすることができる。その中でも、アルキルフェノン系の光重合開始剤が好ましい。
【００５０】
本実施形態におけるインク受容層形成材料は、上記の成分以外に、各種添加剤、溶剤等の第三成分を含有してもよい。各種添加剤としては、例えば、表面調整剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、有機系充填材、濡れ性改良剤、塗面改良剤等が挙げられる。
【００５１】
表面調整剤（レベリング剤）としては、所望のレベリング効果、すなわち、コーティング時におけるハジキ等の塗布欠点抑制効果や、形成されるインク受容層１１の表面平滑化効果が得られるものであれば、特に限定されるものではない。かかる表面調整剤としては、例えば、シリコーン系、フッ素系、アクリル系、シロキサン変性アクリル系、ビニル系の各種表面調整剤等が挙げられる。その中でも、ポリアクリル系の表面調整剤が好ましい。
【００５２】
アクリル系レベリング剤の市販品としては、例えば、ビックケミー・ジャパン社製のＢＹＫ−３５０、ＢＹＫ−３５２、ＢＹＫ−３５４、ＢＹＫ−３５５、ＢＹＫ−３５８Ｎ、ＢＹＫ−３６１Ｎ、ＢＹＫ−３８０Ｎ、ＢＹＫ−３８１、ＢＹＫ−３９２等が挙げられる。
【００５３】
溶剤としては、塗工性の改良、粘度調整の調整等のために使用することができ、上記各成分が溶解するものであれば、特に限定なく使用できる。
【００５４】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【００５５】
インク受容層１１は、上述したようなインク受容層形成材料を基材１０上に塗布し、紫外線を照射して硬化させることにより形成される。このとき、具体的には後述するように、紫外線の照射量を調整（半キュア）することにより、ポリマーの炭素−炭素不飽和結合をすべて反応させず、少なくとも一部を残している。
【００５６】
本実施形態において、インク受容層１１を構成する（硬化後の）ポリマーは、アクリル構造と、炭素−炭素不飽和結合とを含んでいる。アクリル構造と、炭素−炭素不飽和結合とは、それぞれ、主鎖であっても側鎖であっても構わない。すなわち、主鎖にアクリル構造を有し、側鎖に炭素−炭素不飽和結合を有していてもよいし、主鎖に炭素−炭素不飽和結合を有し、側鎖にアクリル構造を有していてもよい。また、主鎖にアクリル構造と炭素−炭素不飽和結合とを有していてもよいし、側鎖にアクリル構造と炭素−炭素不飽和結合とを有していてもよい。
【００５７】
最終的にインク受容層１１を構成するポリマーが、アクリル構造と、炭素−炭素不飽和結合とを含んでいればよく、インク受容層形成材料が、上述したような紫外線硬化ポリマーと紫外線硬化モノマーとの両方を含んでいる必要はなく、アクリル構造と炭素−炭素不飽和結合とを含む紫外線硬化ポリマー又は紫外線硬化モノマーの一方のみを含んでいても構わない。
【００５８】
その中でも特に、インク受容層１１を構成するポリマーは、アクリル主鎖に、炭素−炭素不飽和結合を有する側鎖が結合した構造を有することが好ましい。アクリルベースであるため透明性に優れるとともに、インク受容層１１に適度な応力緩和性を付与することができる。
【００５９】
インク受容層１１を構成するポリマーの平均分子量（重量平均分子量）は、３００００以上２０００００以下であることが好ましい。ポリマーの平均分子量が上記範囲であることで、高硬度を有するとともに、付与された紫外線硬化性インクの密着性が良好で、高画質が得られ、耐光性、耐熱湿性等の保存性にも優れたインク受容層１１を得ることできる。
【００６０】
インク受容層１１の鉛筆硬度は、１Ｈ以上であることが好ましい。これにより、インク受容層１１は十分な硬さおよび耐傷性を有するものとなり、ハードコート層としての機能も有するものとなる。
【００６１】
なお、鉛筆硬度は、ＪＩＳ  Ｋ  ５６００−５−４：１９９９に記載の引っかき硬度（鉛筆法）試験に準拠した方法で測定されたものである。
【００６２】
インク受容層１１の耐擦傷性（耐スチールウール硬度）は１００ｇ／ｃｍ２以上であることが好ましい。さらに好ましくは１５０ｇ／ｃｍ２以上であり、最も好ましくは２００ｇ／ｃｍ２以上である。耐スチールウール硬度が１００ｇ／ｃｍ２未満では、フィルム貼り付け時のスキージーとの擦れなどで容易に傷が付いてしまうので好ましくない。また、耐スチールウール硬度の荷重は大きい程良く、上限は特に限定されないが、２５０ｇ／ｃｍ２程度が好ましい。
【００６３】
なお、耐スチールウール硬度とは、＃００００番のスチールウールをインク受容層１１表面に一定荷重をかけながら１０ｃｍの距離を１０往復させたときに表面に傷が付かなかった最大荷重のことである。
【００６４】
そして、特に、本実施形態の粘着フィルム１は、稜間角が１１５°の三角錐の圧子で、荷重が１０ｍＮになるまでインク受容層１１を押し込み、１秒間保持した際の押し込み深さをＡとし、前記荷重を除荷した後の押し込み深さをＢとしたとき、Ｂ／Ａが０．４以上０．６５以下であることにより、インク受容層１１の硬さと応力緩和性とを両立したものとなる。
【００６５】
Ｂ／Ａが０．４以上０．６５以下であれば、本発明の効果を得ることができるが、Ｂ／Ａは０．４５以上０．６以下であるのが好ましく、０．４９以上０．５６以下であるのがより好ましい。これにより、本発明の効果がより顕著に発揮される。
【００６６】
インク受容層１１の厚さは、溶媒を除去した後（乾燥後）において、例えば０．５μｍ以上５０μｍ以下、好ましくは１μｍ以上１０μｍ以下、より好ましくは１．５μｍ以上５μｍ以下とされる。
【００６７】
さらに、本実施形態の粘着フィルム１は、基材１０の一方の面上に上記のインク受容層１１が積層されており、基材１０のインク受容層１１とは反対側の面上に粘着剤層１２がさらに積層されている。また、粘着剤層１２の基材１０とは反対側の面上に剥離ライナー１３がさらに積層されている。粘着フィルム１が粘着剤層１２を有するため、ガラス等の被着体に貼付することができる。
【００６８】
（粘着剤層）
粘着剤層１２としては、例えば、アクリル系粘着剤、ウレタン系粘着剤、シリコーン系粘着剤等の粘着剤から形成された層が挙げられる。例えば、粘着フィルム１をウィンドウディスプレイの用途等に用いる場合には、耐候性等の観点からアクリル系粘着剤から形成された粘着剤層であってもよい。また、被着体から再剥離することが要求される場合には、ウレタン系粘着剤、シリコーン系粘着剤から形成された粘着剤層であってもよい。
【００６９】
粘着剤層１２には、必要に応じて、紫外線吸収剤、粘着付与剤、酸化防止剤、光安定剤、軟化剤、シランカップリング剤、充填剤等のその他の成分が配合されていてもよい。これらは１種を単独で用いてもよく、２種以上を混合して用いてもよい。
【００７０】
粘着剤層１２の厚さは、例えば５μｍ以上１００μｍ以下とされ、好ましくは１０μｍ以上５０μｍ以下とされる。
【００７１】
（剥離ライナー）
剥離ライナー１３としては、特に制限されず、粘着フィルムの分野で通常使用されるものであってよい。剥離ライナー１３としては、例えば、フィルム基材又は紙基材の表面に剥離層が設けられたものが挙げられる。
【００７２】
フィルム基材としては、ポリエチレンテレフタレート、ポリブチレンテレフタレート、ポリエチレン、ポリプロピレン等の各種樹脂フィルムが挙げられる。紙基材としては、ポリエチレンラミネート紙、ポリプロピレンラミネート紙、クレーコート紙、樹脂コート紙、グラシン紙、上質紙等の各種紙材が例示できる。
【００７３】
剥離層としては、例えば、シリコーン、長鎖アルキル系樹脂、フッ素系樹脂等の剥離剤を含有するものが挙げられる。
【００７４】
＜紫外線硬化性インク＞
紫外線硬化性インクは、溶剤をほとんど含んでおらず、紫外線の照射により硬化するインクである。
【００７５】
紫外線硬化性インクは、基本的な成分として、例えば、光重合性モノマーと、顔料又は染料である着色剤と、重合反応を開始させる光重合開始剤とを含有する。
【００７６】
本実施形態において、紫外線硬化性インクは、主としてアクリル樹脂で構成されていることが好ましい。
【００７７】
紫外線硬化性インクがアクリル樹脂を有することで、上述したインク受容層１１のポリマーが含むアクリル構造とのなじみが良くなり、密着性をさらに高めることができる。
【００７８】
光重合性モノマーとしては、例えば、単官能アクリレート、二官能アクリレート、多官能アクリレート及びこれらの混合物を挙げることができる。なお、光重合性モノマーとしては、これら各種アクリレートを一つ又は複数組み合せたアクリルモノマーを用いてもよい。
【００７９】
なお、単官能アクリレートとしては、例えば、ヒドロキシプロピルアクリレート（ＨＰＡ）、テトラヒドロフルフリルアクリレート（ＴＨＦＡ）、フェノールＥＯ変性（ｎ＝２）アクリレート、２−エチルヘキシルＥＯ変性（ｎ＝２）アクリレート、２−ヒドロキシー３−フェノキシプロピルアクリレート、イソボルニルアクリレート（ＩＢＸＡ）、アクリロイルモルホリン（ＡＣＭＯ）等を挙げることができる。
【００８０】
二官能アクリレートとしては、例えば、ヘキサンジオールジアクリレート（ＨＤＤＡ）、ネオペンチルグリコールジアクリレート（ＮＰＧＤＡ）、トリプロピレングリコールジアクリレート（ＴＰＧＤＡ）、ネオペンチルグリコールヒドロキシピバレートジアクリレート（ＭＡＮＤＡ）、ビスフェノールＡ  ＥＯ変性（ｎ＝４）ジアクリレート（Ａ−ＢＰＥ４）等を挙げることができる。
【００８１】
多官能アクリレートとしては、例えば、トリメチロールプロパントリアクリレート（ＴＭＰＴＡ）、ペンタエリスリトールトリアクリレート（ＰＥＴＡ）、トリメチロールプロパンＰＯ変性（ｎ＝３）トリアクリレート（ＴＭＰＰＯＡ）、ジトリメチロールプロパンテトラアクリレート（ＤＴＭＰＴＡ）、ペンタエリスリトールテトラアクリレート（ＰＥＴＴＡ）、ジペンタエリスリトールペンタアクリレート（ＤＰＰＡ）、ジペンタエリスリトールヘキサアクリレート（ＤＰＨＡ）等を挙げることができる。
【００８２】
また、着色剤としては、本実施形態では、公知の顔料及び染料の何れかを用いればよく、その種類等は特に限定されるものではない。
【００８３】
さらに、光重合開始剤は、一般的に、紫外線（ＵＶ）照射により重合反応を開始させるものである。このような光重合開始剤としては、例えば、一剤又は複数の混合剤である光重合開始剤を用いてもよく、光重合開始剤と光増感剤とを組み合せたものを用いてもよい。例えば、励起波長の異なる複数の光重合開始剤を組み合せたものや、これに光増感剤を添加したものであってもよい。
【００８４】
なお、上述した紫外線硬化性インクに、他の成分として、例えば、各種の分散剤、安定剤、界面活性剤等の従来公知のものを必要に応じてさらに配合することができる。
【００８５】
このような粘着フィルム１には、インク受容層１１に紫外線硬化性インクを付与して、種々の図柄、文字、記号等を印刷した後に、紫外線を照射して硬化させることにより硬化させ、印刷体とすることができる。印刷方法としては特に限定されるものではないが、例えばインクジェットプリンタを用いることが好ましい。
【００８６】
インク受容層１１中のポリマーが炭素−炭素不飽和結合を残していることにより、紫外線硬化性インクが付与されたときに、インク受容層１１と紫外線硬化性インクとの結合を促し、密着性をより高めることができる。
【００８７】
使用時には、剥離ライナー１３を剥がして、ガラス等の被着体に貼着される。このとき、粘着フィルム１と貼り付け面との間に気泡等が混入しないように、スキージーで表面をならしながら貼着されることが一般的に行われるが、インク受容層１１は高い硬度を有しているため、表面に微小な傷がつくことが防止される。本実施形態の粘着フィルム１の用途は特に限定されるものではないが、例えば、店頭における広告などが印刷されたディスプレイ用粘着フィルムとして好適である。
【００８８】
［フィルムの製造方法］
次に、このようなフィルム（粘着フィルム１）の製造方法について説明する。
【００８９】
本発明のフィルムの製造方法は、紫外線硬化性インクが付与されるフィルムの製造方法であって、基材１０を用意する用意工程と、基材１０上に、紫外線を照射して硬化させることにより、紫外線硬化性インクが付与され、基材１０よりも硬質なインク受容層１１となるインク受容層形成材料を塗布する塗布工程と、インク受容層形成材料に紫外線を照射してインク受容層形成材料を硬化させてインク受容層１１を形成する硬化工程と、を有し、硬化工程後のインク受容層形成材料は、アクリル構造と、炭素−炭素不飽和結合とを含むことを特徴とする。
【００９０】
以下、各工程順に説明する。
（用意工程）
上述したような基材１０を用意する。
【００９１】
この基材１０には、その一方の面に設けられるインク受容層１１との密着性を向上させる目的で、インク受容層１１が設けられる面に、酸化法や凹凸化法などにより表面処理を施すことができる。上記酸化法としては、例えばコロナ放電処理、プラズマ処理、クロム酸処理（湿式）、火炎処理、熱風処理、オゾン・紫外線照射処理などが挙げられ、また、凹凸化法としては、例えばサンドブラスト法、溶剤処理法などが挙げられる。これらの表面処理法はプラスチックフィルムの種類に応じて適宜選ばれるが、一般にはコロナ放電処理法が効果及び操作性などの面から、好ましく用いられる。また、プライマー層を設けることもできる。
【００９２】
（塗布工程）
基材１０上に、インク受容層形成材料を塗布する。
【００９３】
インク受容層形成材料の塗布は、公知の方法で行えばよく、例えば、エアーナイフコーター、ブレードコーター、バーコーター、グラビアコーター、ロールコーター、ロールナイフコーター、カーテンコーター、ダイコーター、ナイフコーター、スクリーンコーター、マイヤーバーコーター、キスコーター等の各種コーターを用いる方法が挙げられる。
【００９４】
インク受容層１１は、基材１０の一方面上のみに形成されていてもよく、基材１０の両面上に形成されていてもよい。
【００９５】
（硬化工程）
インク受容層形成材料に紫外線を照射してインク受容層形成材料を硬化させてインク受容層１１を形成する。インク受容層形成材料は、紫外線を照射して硬化させることにより、基材よりも硬質なインク受容層となる。
【００９６】
紫外線を照射する場合には、取り扱いの容易さから波長２００ｎｍ以上３８０ｎｍ以下程度の紫外線を用いればよい。紫外線源としては特に制限はなく、例えば高圧水銀ランプ、メタルハライドランプ、ＵＶ−ＬＥＤなどが用いられる。
【００９７】
ここで、従来はポリマーの炭素−炭素不飽和結合を実質的にすべて反応させて硬化していた。本発明では、紫外線の照射量を調整（半キュア）することで、ポリマーの炭素−炭素不飽和結合をすべて反応させず、少なくとも一部を未反応で残すことができる。ポリマーに紫外線を照射しているので、モノマーに紫外線を照射する場合に比べて炭素−炭素不飽和結合を残しやすい。
【００９８】
具体的に、硬化工程における紫外線の照射量は、１５０ｍＪ／ｃｍ２以上２５０ｍＪ／ｃｍ２以下であることが好ましい。紫外線の照射量が少なすぎると、インク受容層形成材料の硬化反応が十分に進まない。一方、紫外線の照射量が多すぎると、インク受容層形成材料のポリマーの不飽和結合がほとんど反応してしまい、本発明の目的を達成できない。紫外線の照射量を上記範囲とすることで、インク受容層形成材料のポリマーの不飽和結合を適度に残しつつ、インク受容層形成材料を硬化させることができる。
【００９９】
紫外線は、インク受容層１１の全面に照射してもよい。これによりインク受容層１１をハードコート化することができる。
【０１００】
このようにして形成されたインク受容層１１は、アクリル構造と、炭素−炭素不飽和結合とを含むポリマーを含む材料で構成されたものとなる。
【０１０１】
さらに、基材１０のインク受容層１１とは反対側の面上に粘着剤層１２を形成する粘着剤層形成工程と、粘着剤層１２の基材１０とは反対側の面上に剥離ライナー１３を積層する剥離ライナー積層工程とを、さらに有していてもよい。粘着剤層１２および剥離ライナー１３の形成・積層方法としては特に限定されるものではなく、公知の方法により行うことができる。
【０１０２】
以上、本発明の実施の形態について説明してきたが、本発明はこれに限定されるものではなく、発明の趣旨を逸脱しない範囲で適宜変更可能である。
【実施例】
【０１０３】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【０１０４】
（実施例１）
（１）インク受容層形成材料の調整工程
紫外線硬化モノマーと、紫外線硬化ポリマーと、光重合開始剤と、表面調整剤とから、インク受容層形成材料を調製した。
【０１０５】
具体的には、紫外線硬化モノマーとしてジペンタエリスリトールヘキサアクリレート（ＤＰＨＡ）を５０重量部と、紫外線硬化ポリマーとして紫外線硬化型アクリルポリマー（大成ファインケミカル社製  ８ＫＸ−０８９）を５０重量部と、光重合開始剤としてアルキルフェノン系光重合開始剤を１０重量部と、表面調整剤としてポリアクリル系表面調整剤を０．１重量部とを、トルエンに溶解又は分散させてインク受容層形成材料（固形分濃度４０重量％）を調製した。
【０１０６】
（２）インク受容層形成材料の塗布工程
次いで、インク受容層形成材料を、基材として、易接着層付のＰＥＴフィルム（膜厚５０μｍ）の易接着層面に、マイヤーバーを用いて、乾燥後の膜厚が２μｍとなるように塗布した。
【０１０７】
（３）乾燥工程
次いで、基材に塗布したインク受容層形成材料に含まれる溶媒を除去した。
【０１０８】
すなわち、熱風乾燥装置を用いて、７０℃、１分間の条件で加熱乾燥し、溶媒を十分に除去した。
【０１０９】
（４）硬化工程
次いで、高圧水銀ランプを用いて、紫外線を１７０ｍＪ／ｃｍ2で照射して、インク受容層形成材料を光硬化させてインク受容層を形成し、フィルムを得た。
【０１１０】
得られたインク受容層を構成するポリマーのＩＲスペクトルにより、炭素−炭素不飽和結合が残存していることを確認した。
【０１１１】
（実施例２）
紫外線硬化ポリマーとして紫外線硬化型アクリルポリマー（大成ファインケミカル社製  ８ＫＸ−０７８）を用いたこと以外は、実施例１と同様にしてインク受容層形成材料を調製し、フィルムを作製した。
【０１１２】
得られたインク受容層を構成するポリマーのＩＲスペクトルにより、炭素−炭素不飽和結合が残存していることを確認した。
【０１１３】
（実施例３）
紫外線硬化モノマーとしてジペンタエリスリトールペンタアクリレート（ＤＰＰＡ）を用い、紫外線硬化ポリマーとして紫外線硬化型アクリルポリマー（大成ファインケミカル社製  ８ＫＸ−０８９）を用いたこと以外は、実施例１と同様にしてインク受容層形成材料を調製し、フィルムを作製した。
【０１１４】
得られたインク受容層を構成するポリマーのＩＲスペクトルにより、炭素−炭素不飽和結合が残存していることを確認した。
【０１１５】
（実施例４）
紫外線硬化モノマーを用いず、紫外線硬化ポリマーとして紫外線硬化型アクリルポリマー（大成ファインケミカル社製  ８ＫＸ−０７８）を単体で用いたこと以外は、実施例１と同様にしてインク受容層形成材料を調製し、フィルムを作製した。
【０１１６】
得られたインク受容層を構成するポリマーのＩＲスペクトルにより、炭素−炭素不飽和結合が残存していることを確認した。
【０１１７】
（実施例５）
紫外線硬化モノマーを用いず、紫外線硬化ポリマーとして紫外線硬化型アクリルポリマー（大成ファインケミカル社製  ８ＫＸ−０８９）を単体で用いたこと以外は、実施例１と同様にしてインク受容層形成材料を調製し、フィルムを作製した。
【０１１８】
得られたインク受容層を構成するポリマーのＩＲスペクトルにより、炭素−炭素不飽和結合が残存していることを確認した。
【０１１９】
（実施例６）
紫外線硬化モノマーを用いず、紫外線硬化ポリマーとして紫外線硬化型ウレタンアクリルポリマー（大成ファインケミカル社製  ８ＢＲ）を単体で用いたこと以外は、実施例１と同様にしてインク受容層形成材料を調製し、フィルムを作製した。
【０１２０】
得られたインク受容層を構成するポリマーのＩＲスペクトルにより、炭素−炭素不飽和結合が残存していることを確認した。
【０１２１】
（実施例７）
紫外線硬化モノマーを用いず、紫外線硬化ポリマーとして紫外線硬化型ウレタンポリマー樹脂（大成ファインケミカル社製  ８ＵＨ）を単体で用いたこと以外は、実施例１と同様にしてインク受容層形成材料を調製し、フィルムを作製した。
【０１２２】
得られたインク受容層を構成するポリマーのＩＲスペクトルにより、炭素−炭素不飽和結合が残存していることを確認した。
【０１２３】
（比較例１）
表面に易接着処理が施された易接着層付のＰＥＴフィルムを、比較例１のフィルムとした。
【０１２４】
（比較例２）
表面に易接着処理が施されていないＰＥＴフィルムを、比較例２のフィルムとした。
【０１２５】
（比較例３）
紫外線硬化ポリマーを用いず、紫外線硬化モノマーとしてジペンタエリスリトールヘキサアクリレート（ＤＰＨＡ）を単体で用いたこと以外は、実施例１と同様にしてインク受容層形成材料を調製し、フィルムを作製した。
【０１２６】
得られたインク受容層を構成するポリマーのＩＲスペクトルにより、炭素−炭素不飽和結合が残存していることを確認した。
【０１２７】
（比較例４）
実施例１と同様にしてインク受容層形成材料を調製した。
【０１２８】
インク受容層形成材料を基材上に塗布し、次いで、高圧水銀ランプを用いて、紫外線を２６０ｍＪ／ｃｍ２で照射して、インク受容層形成材料を光硬化させてインク受容層を形成し、フィルムを作製した。
【０１２９】
得られたインク受容層を構成するポリマーのＩＲスペクトルにより、炭素−炭素不飽和結合がすべて反応し、残存していないことを確認した。
【０１３０】
（比較例５）
実施例１と同様にしてインク受容層形成材料を調製した。
【０１３１】
インク受容層形成材料を基材上に塗布し、次いで、高圧水銀ランプを用いて、紫外線を１４０ｍＪ/ｃｍ2で照射して、インク受容層形成材料を光硬化させてインク受容層を形成し、フィルムを作製した。
【０１３２】
得られたインク受容層を構成するポリマーのＩＲスペクトルにより、炭素−炭素不飽和結合が残存していることを確認した。
【０１３３】
［物性評価］
上記の各実施例および各比較例で作製されたフィルムについて、以下のような評価試験を行った。
【０１３４】
（１）インク受容層に対する負荷−除荷試験
島津製作所製ダイナミック超微小硬度計（ＤＵＨ−Ｗ２０１Ｓ）を、また圧子には稜間角１１５°の三角錐圧子を使用し、フィルムに対し、負荷−除荷試験を行った。
【０１３５】
具体的には、荷重が１０ｍＮになるまで負荷を与えてインク受容層を押し込み、１秒間保持した際の押し込み深さをＡとし、除荷した後の押し込み深さをＢとし、Ｂ／Ａの値を測定した。評価結果を表１に示す。
【０１３６】
（２）耐擦傷性（耐スチールウール硬度）の測定
スチールウール＃００００を、フィルム表面に一定荷重下で押しつけ、１０往復（長さ１０ｃｍ、速度１０ｃｍ／ｓ）摩擦し、耐擦傷性（傷が付かなかった）があった最大荷重を測定し、以下の基準で評価した。評価結果を表１に示す。
【０１３７】
◎：最大荷重が２５０ｇ／ｃｍ２以上
〇：最大荷重が２００ｇ／ｃｍ２以上２５０ｇ／ｃｍ２未満
△：最大荷重が１００ｇ／ｃｍ２以上２００ｇ／ｃｍ２未満
×：最大荷重が１００ｇ／ｃｍ２未満
【０１３８】
（３）インク密着性の測定
（印刷条件）
各実施例および各比較例で得られたフィルムのそれぞれについて、インク受容層面に、ＵＶインクジェットプリンター（富士フィルム社製、Ａｃｕｉｔｙ  ＬＥＤ  １６００）を用いてホワイトのベタ画像を印刷した。
【０１３９】
（密着性評価）
上記の印刷を行うことにより印刷画像が形成されたフィルムのそれぞれを、２３℃、相対湿度５０％の環境下に２４時間静置した。その後、印刷画像が形成されたフィルムの印刷画像が形成された側の面に、ＪＩＳ  Ｋ  ５６００−５−６：１９９９（ＩＳＯ ２４０９：１９９２）のクロスカット法に基づき、カット間隔１ｍｍ、カットライン１１本×１１本としてマス目数１００のクロスカット部を作製し、紫外線硬化性インクとフィルムとの密着性を評価した。クロスカット部にニチバン社製セロテープ（登録商標）を貼付し、テープ引きはがし後に残存するマス目の数をｘとして、残存率をｘ／１００で表した。ｘ／１００の値が８０／１００以上を合格とし、以下の基準で評価した。評価結果を表１に示す。
【０１４０】
◎：ｘ／１００の値が９５以上
〇：ｘ／１００の値が９０以上９５未満
△：ｘ／１００の値が８０以上９０未満
×：ｘ／１００の値が８０未満
【０１４１】
【表１】
2019178321.tif 000003
【０１４２】
表１から明らかなように、インク受容層が、アクリル構造と炭素−炭素不飽和結合とを含むポリマーを含む材料で構成された実施例では、紫外線硬化性インクとの密着性が高く、また十分な硬度をもち耐傷性にも優れていることがわかる。
【０１４３】
本発明によるフィルムを用いることで、付与される紫外線硬化性インクとの密着性が向上したフィルムとなり、店頭における広告などが印刷されたディスプレイ用フィルムとして広く利用することができる。
【符号の説明】
【０１４４】
１      粘着フィルム（フィルム）
１０    基材
１１    インク受容層
１２    粘着剤層
１３    剥離ライナー
【図１】
2019178321.tif 000004